(57)【特許請求の範囲】
【請求項１】
基材に下引き層および染料層が順次積層形成され、
前記下引き層が、ポリビニルアルコールと熱伝導性微粒子とを含み、且つ、
前記下引き層の熱伝導率が１．０〜５．０Ｗ／（ｍ・Ｋ）で、該下引き層内に占める前記熱伝導性微粒子の体積占有率が３．０〜４０．０％であり、
前記染料層が、熱移行性染料としてアントラキノン系化合物を含むことを特徴とする、感熱転写記録媒体。
【請求項２】
熱伝導性微粒子の平均粒子径が、下引き層の厚みと染料層の厚みとを合わせた総厚の４．０倍以下であることを特徴とする、請求項１に記載の感熱転写記録媒体。
【発明の詳細な説明】
【技術分野】
【０００１】
本発明は、感熱転写方式のプリンタに使用される感熱転写記録媒体に関するもので、基材に下引き層および染料層が順次形成された感熱転写記録媒体に関する。さらに詳しくは、高速印画時における転写感度が低濃度部および高濃度部ともに高く、すなわち、染料層に使用する染料の低減が実現可能な感熱転写記録媒体に関するものである。さらには、転写濃度の均一性が良好な感熱転写記録媒体に関するものである。
【背景技術】
【０００２】
一般に、感熱転写記録媒体は、サーマルリボンと呼ばれ、感熱転写方式のプリンタに使用されるインクリボンのことであり、基材の一方の面に感熱転写層、その基材の他方の面に耐熱滑性層（バックコート層）を設けたものである。ここで感熱転写層は、インクの層であって、プリンタのサーマルヘッドに発生する熱によって、そのインクを昇華（昇華転写方式）あるいは溶融（溶融転写方式）させ、被転写体側に転写するものである。
【０００３】
現在、感熱転写方式の中でも、熱移行性染料を含むインキを用いた昇華転写方式は、プリンタの高機能化と併せて各種画像を簡便にフルカラー形成できるため、デジタルカメラのセルフプリント、身分証明書等のカード類、アミューズメント用出力物等、広く利用されている。そういった用途の多様化と共に、小型化、高速化、低コスト化、また得られる印画物への耐久性を求める声も大きくなり、近年では基材シートの同じ側に印画物への耐久性を付与する保護層等を重ならないように設けられた複数の感熱転写層をもつ感熱転写記録媒体がかなり普及してきている。
【０００４】
そのような状況の中、用途の多様化と普及拡大に伴い、よりプリンタの印画速度の高速化が進むに従って、従来の感熱転写記録媒体では十分な印画濃度が得られないという問題が生じてきた。そこで転写感度を上げるべく、感熱転写記録媒体の薄膜化により印画における転写感度の向上を試みることが行われてきたが、感熱転写記録媒体の製造時や印画の際に熱や圧力等によりシワが発生したり、場合によっては破断が発生するという問題を抱えている。
【０００５】
また、感熱転写記録媒体の染料層において、樹脂に対する染料の比率（Ｄｙｅ／Ｂｉｎｄｅｒ）を大きくして、印画濃度や印画における転写感度の向上を試みることが行われている。しかし、染料を増やすことでコストアップとなるばかりではなく、製造工程における巻き取り状態時に感熱転写記録媒体の耐熱滑性層へ染料の一部が移行し（裏移り）、その後の巻き返し時に、その移行した染料が他の色の染料層、あるいは保護層に再転移し（裏裏移り）、この汚染された層を被転写体へ熱転写すると、指定された色と異なる色相になったり、いわゆる地汚れが生じたりする。
【０００６】
また、感熱転写記録媒体側ではなく、プリンタ側で画像形成時のエネルギーをアップする試みも行われているが、消費電力が増えるばかりではなく、プリンタのサーマルヘッドの寿命を短くする他、染料層と被転写体が融着する、いわゆる異常転写が生じやすくなる。それに対して異常転写を防止するために、染料層あるいは被転写体に多量の離型剤を添加すると、画像のにじみや地汚れが生じたりする。
【０００７】
このような問題を解決するために、いくつかの方法が提案されている。例えば、特許文献１では、基材と染料層との間に、ポリビニルピロリドン樹脂と変性ポリビニルピロリドン樹脂とを含有する接着層を有する熱転写シートが提案されている。
【０００８】
また、特許文献２には、基材と染料層との間に、熱可塑性樹脂であるポリビニルピロリドン樹脂またはポリビニルアルコール樹脂とコロイド状無機顔料超微粒子とからなる接着層を有する熱転写シートが提案されている。
【０００９】
また、特許文献３には、基材と染料層との間に、ビニルピロリドン−酢酸ビニル共重合体とコロイド状無機顔料超微粒子とからなる下地層を有する熱転写シートが提案されている。
【先行技術文献】
【特許文献】
【００１０】
【特許文献１】特開２００５−２３１３５４号公報
【特許文献２】特開２００６−１５０９５６号公報
【特許文献３】特開２００８−１５５６１２号公報
【発明の概要】
【発明が解決しようとする課題】
【００１１】
しかしながら、特許文献１に提案されている感熱転写記録媒体にて昇華転写方式の高速プリンタにて印画を行った場合、印画における転写感度が低濃度部から高濃度部にかけて低く、十分なレベルまで至っていなかった。一方、特許文献２、３に提案されている感熱転写記録媒体にて同じく印画を行った場合、特許文献１と比較してコロイド状無機顔料超微粒子の添加による高濃度部における転写感度の上昇は認められた。しかしながら、高濃度部のみにおいて転写感度の上昇が認められた感熱転写記録媒体にて染料層中の染料の低減（樹脂に対する染料の比率の低減）を試みると、低濃度部における転写感度が不十分になってしまう。このように、従来技術では、印画における転写感度が低濃度部および高濃度部ともに高く、すなわち、染料層に使用する染料の低減が実現可能な感熱転写記録媒体が見出されていない状況である。
【００１２】
そこで、本発明は、上記の問題点に鑑み、高速印画時における転写感度が低濃度部および高濃度部ともに高く、すなわち、染料層に使用する染料の低減が実現可能な感熱転写記録媒体であり、さらには、転写濃度の均一性が良好な感熱転写記録媒体を提供することを目的とするものである。
【課題を解決するための手段】
【００１３】
本発明に係わる感熱転写記録媒体は、基材に下引き層および染料層が順次積層形成され、該下引き層が、ポリビニルアルコールと熱伝導性微粒子とを含み、且つ、該下引き層の熱伝導率が１．０〜５．０Ｗ／（ｍ・Ｋ）で、該下引き層内に占める該熱伝導性微粒子の体積占有率が３．０〜４０．０％であり、該染料層が、熱移行性染料としてアントラキノン系化合物を含むことを特徴とする。
【００１４】
また、本発明に係わる感熱転写記録媒体では、熱伝導性微粒子の平均粒子径が、下引き層の厚みと染料層の厚みとを合わせた総厚の４．０倍以下であることが好ましい。
【発明の効果】
【００１５】
本発明の感熱転写記録媒体は、基材に下引き層および染料層が順次積層形成され、該下引き層が、ポリビニルアルコールと熱伝導性微粒子とを含む下引き層形成用塗布液を塗布し、乾燥して形成されたものであり、該下引き層の熱伝導率が１．０〜５．０Ｗ／（ｍ・Ｋ）で、該下引き層内に占める該熱伝導性微粒子の体積占有率が３．０〜４０．０％であり、該染料層が、熱移行性染料としてアントラキノン系化合物を含む染料層形成用塗布液を塗布し、乾燥して形成されたものであり、さらには、熱伝導性微粒子の平均粒子径が、下引き層の厚みと染料層の厚みとを合わせた総厚の４．０倍以下である。これにより、高速印画時における転写感度が低濃度部および高濃度部ともに高く、すなわち、染料層に使用する染料の低減を実現可能とし、さらには、転写濃度の均一性が良好な感熱転写記録媒体を得ることができる。
【図面の簡単な説明】
【００１６】
【図１】本発明に基づく実施形態に係る感熱転写記録媒体の側断面図
【発明を実施するための形態】
【００１７】
本発明の一実施例の感熱転写記録媒体は、図１に示すように、基材１０の一方の面に、サーマルヘッドとの滑り性を付与する耐熱滑性層４０を設け、基材１０の他方の面に、下引き層２０および染料層３０を順次形成した構成である。
【００１８】
基材１０としては、熱転写における熱圧で軟化変形しない耐熱性と強度が必要とされ、例えば、ポリエチレンテレフタレート、ポリエチレンナフタレート、ポリプロピレン、セロファン、アセテート、ポリカーボネート、ポリサルフォン、ポリイミド、ポリビニルアルコール、芳香族ポリアミド、アラミド、ポリスチレン等の合成樹脂のフィルム、およびコンデンサー紙、パラフィン紙などの紙類等を単独で、または組み合わされた複合体として使用可能である。中でも、物性面、加工性、コスト面などを考慮するとポリエチレンテレフタレートフィルムが好ましい。また、その厚さは、操作性、加工性を考慮し、２μｍ以上、５０μｍ以下の範囲のものが使用可能であるが、転写適性や加工性等のハンドリング性を考慮すると、２μｍ以上、９μｍ以下程度のものが好ましい。
【００１９】
また、基材１０においては、耐熱滑性層４０または／および下引き層２０を形成する面に、接着処理を施すことも可能である。接着処理としては、コロナ処理、火炎処理、オゾン処理、紫外線処理、放射線処理、粗面化処理、プラズマ処理、プライマー処理等の公知の技術を適用することができ、それらの処理を二種以上併用することもできる。本発明では、基材と下引き層との接着性を高めることが有効であり、コスト面からもプライマー処理されたポリエチレンテレフタレートフィルムを用いることが好ましい。
【００２０】
次に、耐熱滑性層４０は、従来公知のもので対応することができ、例えば、バインダーとなる樹脂、離型性や滑り性を付与する機能性添加剤、充填剤、硬化剤、溶剤などを配合して耐熱滑性層形成用塗布液を調製し、塗布、乾燥して形成することができる。この耐熱滑性層４０の乾燥後の塗布量は、特に限定がないが、０．１ｇ／ｍ2以上、２．０ｇ／ｍ2以下程度が適当である。
【００２１】
ここで、耐熱滑性層４０の乾燥後の塗布量とは、耐熱滑性層形成用塗布液を塗布し、乾燥した後に残った固形分量のことをいう。また、後述する下引き層２０の乾燥後の塗布量および染料層３０の乾燥後の塗布量も、同様に、後述する下引き層形成用塗布液および染料層形成用塗布液を各々塗布し、乾燥した後に残った固形分量のことをいう。
【００２２】
耐熱滑性層の一例を挙げると、バインダー樹脂としては、ポリビニルブチラール樹脂、ポリビニルアセトアセタール樹脂、ポリエステル樹脂、塩化ビニル−酢酸ビニル共重合体、ポリエーテル樹脂、ポリブタジエン樹脂、アクリルポリオール、ポリウレタンアクリレート、ポリエステルアクリレート、ポリエーテルアクリレート、エポキシアクリレート、ニトロセルロース樹脂、酢酸セルロース樹脂、ポリアミド樹脂、ポリイミド樹脂、ポリアミドイミド樹脂、ポリカーボネート樹脂、ポリアクリル樹脂およびこれらの変性体等を挙げることができる。
【００２３】
次に、下引き層２０は、ポリビニルアルコールと熱伝導性微粒子とを含む下引き層形成用塗布液を塗布し、乾燥して形成される。
【００２４】
ポリビニルアルコールは、優れた染料バリア性能を有しており、印画時に印画エネルギーが大きい高濃度部において高い転写感度を付与することができる。このようなポリビニルアルコールのケン化度や平均重合度は特に限定されるものではなく、例えば、クラレポバールＰＶＡ−１１７（（株）クラレ製）やクラレポバールＰＶＡ−２１７（（株）クラレ製）等を用いることができる。
【００２５】
下引き層２０には、前記ポリビニルアルコール以外の水溶性高分子化合物を含有させることができる。水溶性高分子化合物の一例として、ポリビニルアルコールの変性体や共重合体、ポリビニルピロリドン、ポリビニルピロリドンの変性体や共重合体、デンプン、ゼラチン、メチルセルロース、エチルセルロース、カルボキシメチルセルロース等を挙げることができる。これらの中でも、基材１０と染料層３０との接着性を向上させ、より高い印画濃度が得ることができるという点から、ポリビニルアルコールの変性体や共重合体、ポリビニルピロリドン、ポリビニルピロリドンの変性体や共重合体が好ましい。
【００２６】
熱伝導性微粒子は、前記ポリビニルアルコールやその他の水溶性高分子化合物への添加により、下引き層２０の熱伝導率を高め、印画エネルギーが小さい低濃度部において転写感度を上昇させる効果を有する。下引き層２０をポリビニルアルコールやその他の水溶性高分子化合物のみで形成すると、例えば０．３Ｗ／（ｍ・Ｋ）程度の熱伝導率しか得られない。よって本発明では、該熱伝導性微粒子をポリビニルアルコールやその他の水溶性高分子化合物と併用することにより、下引き層２０の熱伝導率を１．０〜５．０Ｗ／（ｍ・Ｋ）とすることが必須であり、２．０〜５．０Ｗ／（ｍ・Ｋ）とすることが好ましい。下引き層２０の熱伝導率が１．０Ｗ／（ｍ・Ｋ）未満であると、熱伝導性微粒子の添加効果が得られておらず、低濃度部での転写感度は上昇しない。一方、下引き層２０の熱伝導率が５．０Ｗ／（ｍ・Ｋ）を超えると、微小な印画エネルギーであっても著しく高い転写感度を示し、樹脂に対する染料の比率の低減を試みた場合に、低濃度部での発色が強すぎてしまう。
【００２７】
また、下引き層２０内に占める熱伝導性微粒子の体積占有率を３．０〜４０．０％、好ましくは８．０〜４０．０％とすることで、下引き層２０の熱伝導率が均一になり、低濃度部および高濃度部における転写濃度を均一化させる効果が発現される。ここで、下引き層２０内に占める熱伝導性微粒子の体積占有率とは、下引き層形成用塗布液を塗布し、乾燥して形成された下引き層２０の体積における、熱伝導性微粒子の体積の割合であり、本明細書において、後述のとおり、下引き層２０を構成する熱伝導性微粒子の配合量及び密度、並びに下引き層２０を構成するポリビニルアルコールを含む水溶性高分子化合物の配合量及び密度から算出することができる。
【００２８】
下引き層２０内に占める熱伝導性微粒子の体積占有率が３．０％未満であると、下引き層２０の熱伝導率が上記のごとき１．０〜５．０Ｗ／（ｍ・Ｋ）であっても、転写濃度に微少な濃淡ムラが発生する。これは、熱伝導性微粒子が点在している部分では転写濃度が高く、点在していない部分では転写濃度が低いことに起因する。一方、下引き層２０内に占める熱伝導性微粒子の体積占有率が４０．０％を超えると、下引き層２０内のポリビニルアルコールを含む水溶性高分子化合物の比率が低くなり、下引き層２０と基材１０との接着性が低下し、印画時に下引き層２０と染料層３０とが被転写体に融着する異常転写が発生してしまう。
【００２９】
また、熱伝導性微粒子の平均粒子径は、下引き層２０の厚みと染料層３０の厚みとを合わせた総厚の４．０倍以下、さらには３．７倍以下であることが好ましい。熱伝導性微粒子の平均粒子径が、下引き層２０の厚みと染料層３０の厚みとを合わせた総厚の４．０倍よりも大きい場合、下引き層形成用塗布液を塗布し、乾燥して下引き層２０を形成した後や染料層形成用塗布液を塗布し、乾燥して染料層３０を形成した後、さらには印画する前に熱伝導性微粒子が下引き層２０内から脱落してしまい、本来の熱伝導率を高める効果が低減する恐れがある。また印画時においては、熱伝導性微粒子の大きさに起因して染料層３０の表面にうねりが形成され、そのために染料層３０と被転写体との間に隙間が生じ、その結果、転写濃度に微少な濃淡ムラが発生する恐れがある。
【００３０】
熱伝導性微粒子としては、例えば、マグネシア、無水炭酸マグネシウム、水酸化マグネシウム、ジルコニア、チタニア、窒化アルミニウム、炭酸カルシウム、六方晶窒化硼素、カオリン等の無機微粒子の他、表面に熱伝導性材料を付着させた有機微粒子が挙げられ、熱伝導率が１０〜２７０Ｗ／（ｍ・Ｋ）程度、平均粒子径が０．５〜３．０μｍ程度のものを用いることが好ましい。これらの中でも、比較的安価で、高い熱伝導率を有するマグネシア、無水炭酸マグネシウム、水酸化マグネシウム及びジルコニアの少なくとも１種を用いることが好ましい。
【００３１】
本発明において、下引き層２０の熱伝導率は、前記熱伝導性微粒子の種類、添加量、下引き層２０の乾燥後の塗布量等を適宜調整することにより、１．０〜５．０Ｗ／（ｍ・Ｋ）とすることが可能である。
【００３２】
下引き層２０中の、ポリビニルアルコールを含む水溶性高分子化合物と熱伝導性微粒子との質量基準での含有比率は、水溶性高分子化合物／熱伝導性微粒子＝４０／６０〜９０／１０であることが好ましく、さらには５０／５０〜８０／２０であることがより好ましい。水溶性高分子化合物／熱伝導性微粒子の含有比率が９０／１０を上回ると、下引き層の熱伝導率が十分に上昇せず、低濃度部の転写感度の向上効果が小さくなる恐れがある。一方、水溶性高分子化合物／熱伝導性微粒子の含有比率が４０／６０を下回ると、印画時に印画エネルギーが大きい高濃度部において転写感度の向上効果が小さくなる恐れがある。
【００３３】
下引き層２０の乾燥後の塗布量は、一概に限定されるものではないが、０．０５ｇ／ｍ2以上、０．３０ｇ／ｍ2以下の範囲内であることが好ましく、さらには０．１０ｇ／ｍ2以上、０．２０ｇ／ｍ2以下の範囲内であることがより好ましい。０．０５ｇ／ｍ2未満では、染料層積層時の劣化により、高速印画時における転写感度が不足し、基材あるいは染料層との密着性が低下する恐れがある。一方、０．３０ｇ／ｍ2超では、感熱転写記録媒体自体の感度低下に影響し、高速印画時における転写感度が低下する恐れがある。
【００３４】
また、下引き層２０には、前記性能を損なわない範囲で、無機顔料微粒子、イソシアネート化合物、シランカップリング剤、分散剤、粘度調整剤、安定化剤等の公知の添加剤を使用することができる。
【００３５】
次に、染料層３０は、熱移行性染料の他に、例えばバインダー、溶剤などを配合して染料層形成用塗布液を調製し、塗布、乾燥することで形成される。なお、染料層は、１色の単一層で構成することもでき、色相の異なる染料を含む複数の染料層を、同一基材の同一面に面順次に、繰り返し形成することもできる。
【００３６】
前記染料層３０に用いられる熱移行性染料は、熱により、溶融、拡散もしくは昇華移行する染料である。例えば、イエロー成分としては、Ｃ．Ｉ．ソルベントイエロー５６、１６、３０、９３、３３、あるいはＣ．Ｉ．ディスパースイエロー２０１、２３１、３３等を挙げることができる。マゼンタ成分としては、Ｃ．Ｉ．ディスパースレッド６０、Ｃ．Ｉ．ディスパースバイオレット２６、３８、あるいはＣ．Ｉ．ソルベントレッド１９、２７等を挙げることができる。本発明においては、これらの中でも、Ｃ．Ｉ．ディスパースバイオレット３８等に代表されるアントラキノン系化合物を熱移行性染料として用いることが必須である。シアン成分としては、Ｃ．Ｉ．ディスパースブルー２４、２５７、３５４、あるいはＣ．Ｉ．ソルベントブルー３６、６３、２６６等を挙げることができる。本発明においては、これらの中でも、Ｃ．Ｉ．ソルベントブルー３６、６３、あるいはＣ．Ｉ．ディスパースブルー２４等に代表されるアントラキノン系化合物を熱移行性染料として用いることが必須である。その理由は、基材−染料層間に下引き層を導入した場合、アントラキノン系化合物から成る染料は、他の染料よりも受像層への転写効率に優れているため、高い転写感度を与え、すなわち、染料層に使用する染料を低減することができるからである。
【００３７】
染料層３０に含まれるバインダーは、従来公知の樹脂バインダーをいずれも使用することができ、特に限定されるものではないが、エチルセルロース、ヒドロキシエチルセルロース、エチルヒドロキシセルロース、ヒドロキシプロピルセルロース、酢酸セルロース等のセルロース系樹脂や、ポリビニルアルコール、ポリ酢酸ビニル、ポリビニルアセタール、ポリビニルピロリドン、ポリアクリルアミド等のビニル系樹脂や、ポリエステル樹脂、スチレン−アクリロニトリル共重合樹脂、フェノキシ樹脂等を挙げることができる。
【００３８】
ここで、染料層３０を形成する際の熱移行性染料とバインダーとの質量基準での配合比率は、熱移行性染料／バインダー＝１０／１００〜３００／１００であることが好ましい。これは、熱移行性染料／バインダーの配合比率が１０／１００を下回ると、染料が少な過ぎて発色感度が不十分となり、良好な熱転写画像が得られず、また、この配合比率が３００／１００を越えると、バインダーに対する染料の溶解性が極端に低下するために、得られる感熱転写記録媒体は、保存安定性が低下し、染料が析出し易くなる恐れがあるためである。
【００３９】
また、染料層３０には、前記性能を損なわない範囲で分散剤、粘度調整剤、安定化剤等の公知の添加剤が含まれていてもよい。
【００４０】
染料層３０の乾燥後の塗布量は、一概に限定されるものではないが、印画時の異常転写やシワの発生を抑え、またコストの上昇も抑えるという点から、０．３ｇ／ｍ2以上、１．５ｇ／ｍ2以下程度が適当である。
【００４１】
なお、耐熱滑性層４０、下引き層２０および染料層３０は、いずれも、各々耐熱滑性層形成用塗布液、下引き層形成用塗布液および染料層形成用塗布液を、従来公知の塗布方法にて塗布し、乾燥することで形成可能である。塗布方法の一例として、グラビアコーティング法、スクリーン印刷法、スプレーコーティング法、リバースロールコート法を挙げることができる。
【実施例】
【００４２】
以下に、本発明の各実施例および各比較例に用いた材料を示す。なお、文中で「部」とあるのは、特に断りのない限り質量基準であり。また、本発明はこれらの実施例に限定されるものではない。
【００４３】
＜耐熱滑性層付き基材の作製＞
基材として、厚さ４．５μｍの片面易接着処理済ポリエチレンテレフタレートフィルムを使用し、その非易接着処理面に、下記組成の耐熱滑性層形成用塗布液を、グラビアコーティング法により、乾燥後の塗布量が０．５ｇ／ｍ2になるように塗布し、１００℃で１分間乾燥することで耐熱滑性層付き基材を得た。
【００４４】
＜耐熱滑性層形成用塗布液＞
シリコン変性アクリル樹脂（東亜合成（株）製ＵＳ−３５０）５０．０部
メチルエチルケトン                                      ５０．０部
【００４５】
（実施例１）
耐熱滑性層付き基材の易接着処理面に、下記組成の下引き層形成用塗布液−１を、グラビアコーティング法により、乾燥後の塗布量が０．２０ｇ／ｍ2になるように塗布し、１００℃で２分間乾燥することで、下引き層を形成した。引き続き、その下引き層の上に、下記組成の染料層形成用塗布液−１を、グラビアコーティング法により、乾燥後の塗布量が０．７０ｇ／ｍ2になるように塗布し、９０℃で１分間乾燥することで、染料層を形成し、実施例１の感熱転写記録媒体を得た。
【００４６】
＜下引き層形成用塗布液−１＞
ポリビニルアルコール（クラレポバールＰＶＡ−１１７）      ３．０部
マグネシア（熱伝導率５５Ｗ／（ｍ・Ｋ）、平均粒子径１．０μｍ）
０．９部
純水                                                    ５７．７部
イソプロピルアルコール                                  ３８．４部
【００４７】
＜染料層形成用塗布液−1＞
Ｃ．Ｉ．ソルベントブルー６３（アントラキノン系染料）      ６．０部
ポリビニルアセタール                                      ４．０部
トルエン                                                ４５．０部
メチルエチルケトン                                      ４５．０部
【００４８】
（実施例２）
実施例１で作製した感熱転写記録媒体において、下引き層を下記組成の下引き層形成用塗布液−２にて形成した以外は、実施例１と同様にして、実施例２の感熱転写記録媒体を得た。
【００４９】
＜下引き層形成用塗布液−２＞
ポリビニルアルコール（クラレポバールＰＶＡ−１１７）      １．５部
ポリビニルピロリドン（Ｎ−ビニル−２−ピロリドンのホモポリマー）
１．５部
マグネシア（熱伝導率５５Ｗ／（ｍ・Ｋ）、平均粒子径１．０μｍ）
０．９部
純水                                                    ５７．７部
イソプロピルアルコール                                  ３８．４部
【００５０】
（実施例３）
実施例１で作製した感熱転写記録媒体において、下引き層を下記組成の下引き層形成用塗布液−３にて形成した以外は、実施例１と同様にして、実施例３の感熱転写記録媒体を得た。
【００５１】
＜下引き層形成用塗布液−３＞
ポリビニルアルコール（クラレポバールＰＶＡ−１１７）      ３．０部
マグネシア（熱伝導率５５Ｗ／（ｍ・Ｋ）、平均粒子径１．０μｍ）
３．０部
純水                                                    ５６．４部
イソプロピルアルコール                                  ３７．６部
【００５２】
（実施例４）
実施例１で作製した感熱転写記録媒体において、下引き層を下記組成の下引き層形成用塗布液−４にて形成した以外は、実施例１と同様にして、実施例４の感熱転写記録媒体を得た。
【００５３】
＜下引き層形成用塗布液−４＞
ポリビニルアルコール（クラレポバールＰＶＡ−１１７）      ３．２部
マグネシア（熱伝導率５５Ｗ／（ｍ・Ｋ）、平均粒子径１．０μｍ）
５．８部
純水                                                    ５４．６部
イソプロピルアルコール                                  ３６．４部
【００５４】
（実施例５）
実施例１で作製した感熱転写記録媒体において、下引き層を下記組成の下引き層形成用塗布液−５にて形成した以外は、実施例１と同様にして、実施例５の感熱転写記録媒体を得た。
【００５５】
＜下引き層形成用塗布液−５＞
ポリビニルアルコール（クラレポバールＰＶＡ−１１７）      ３．０部
マグネシア（熱伝導率５５Ｗ／（ｍ・Ｋ）、平均粒子径０．５μｍ）
０．９部
純水                                                    ５７．７部
イソプロピルアルコール                                  ３８．４部
【００５６】
（実施例６）
実施例１で作製した感熱転写記録媒体において、下引き層を下記組成の下引き層形成用塗布液−６にて形成した以外は、実施例１と同様にして、実施例６の感熱転写記録媒体を得た。
【００５７】
＜下引き層形成用塗布液−６＞
ポリビニルアルコール（クラレポバールＰＶＡ−１１７）      ３．０部
マグネシア（熱伝導率５５Ｗ／（ｍ・Ｋ）、平均粒子径３．０μｍ）
０．９部
純水                                                    ５７．７部
イソプロピルアルコール                                  ３８．４部
【００５８】
（比較例１）
実施例１で作製した感熱転写記録媒体において、下引き層を形成しない以外は、実施例１と同様にして、比較例１の感熱転写記録媒体を得た。
【００５９】
（比較例２）
実施例１で作製した感熱転写記録媒体において、下引き層を下記組成の下引き層形成用塗布液−７にて形成した以外は、実施例１と同様にして、比較例２の感熱転写記録媒体を得た。
【００６０】
＜下引き層形成用塗布液−７＞
ポリビニルピロリドン（Ｎ−ビニル−２−ピロリドンのホモポリマー）
３．０部
マグネシア（熱伝導率５５Ｗ／（ｍ・Ｋ）、平均粒子径１．０μｍ）
０．９部
純水                                                    ５７．７部
イソプロピルアルコール                                  ３８．４部
【００６１】
（比較例３）
実施例１で作製した感熱転写記録媒体において、下引き層を下記組成の下引き層形成用塗布液−８にて形成した以外は、実施例１と同様にして、比較例３の感熱転写記録媒体を得た。
【００６２】
＜下引き層形成用塗布液−８＞
ポリビニルアルコール（クラレポバールＰＶＡ−１１７）      ３．０部
溶融シリカ（熱伝導率３Ｗ／（ｍ・Ｋ）、平均粒子径１．０μｍ）
３．０部
純水                                                    ５６．４部
イソプロピルアルコール                                  ３７．６部
【００６３】
（比較例４）
実施例１で作製した感熱転写記録媒体において、下引き層を下記組成の下引き層形成用塗布液−９にて形成した以外は、実施例１と同様にして、比較例４の感熱転写記録媒体を得た。
【００６４】
＜下引き層形成用塗布液−９＞
ポリビニルアルコール（クラレポバールＰＶＡ−１１７）      ４．０部
窒化アルミニウム（熱伝導率２００Ｗ／（ｍ・Ｋ）、平均粒子径１．０μｍ）
０．４部
純水                                                    ５７．４部
イソプロピルアルコール                                  ３８．２部
【００６５】
（比較例５）
実施例１で作製した感熱転写記録媒体において、下引き層を下記組成の下引き層形成用塗布液−１０にて形成した以外は、実施例１と同様にして、比較例５の感熱転写記録媒体を得た。
【００６６】
＜下引き層形成用塗布液−１０＞
ポリビニルアルコール（クラレポバールＰＶＡ−１１７）      ３．０部
マグネシア（熱伝導率５５Ｗ／（ｍ・Ｋ）、平均粒子径１．０μｍ）
６．０部
純水                                                    ５４．６部
イソプロピルアルコール                                  ３６．４部
【００６７】
（比較例６）
実施例１で作製した感熱転写記録媒体において、下引き層を下記組成の下引き層形成用塗布液−１１にて形成した以外は、実施例１と同様にして、比較例６の感熱転写記録媒体を得た。
【００６８】
＜下引き層形成用塗布液−１１＞
ポリビニルアルコール（クラレポバールＰＶＡ−１１７）      ３．０部
マグネシア（熱伝導率５５Ｗ／（ｍ・Ｋ）、平均粒子径４．０μｍ）
０．９部
純水                                                    ５７．７部
イソプロピルアルコール                                  ３８．４部
【００６９】
（比較例７）
実施例１で作製した感熱転写記録媒体において、染料層を下記組成の染料層形成用塗布液−２にて形成した以外は、実施例１と同様にして、比較例７の感熱転写記録媒体を得た。
【００７０】
＜染料層形成用塗布液−２＞
Ｃ．Ｉ．ソルベントブルー２６６（アゾ系染料）              ６．０部
ポリビニルアセタール                                      ４．０部
トルエン                                                ４５．０部
メチルエチルケトン                                      ４５．０部
【００７１】
＜被転写体の作製＞
基材として、厚さ１８８μｍの白色発泡ポリエチレンテレフタレートフィルムを使用し、その一方の面に下記組成の受像層形成用塗布液を、グラビアコーティング法により、乾燥後の塗布量が５．０ｇ／ｍ2になるように塗布し、乾燥することで、感熱転写用の被転写体を作製した。
【００７２】
＜受像層形成用塗布液＞
塩化ビニル−酢酸ビニル−ビニルアルコール共重合体       １９．５部
アミノ変性シリコーンオイル                               ０．５部
トルエン                                               ４０．０部
メチルエチルケトン                                     ４０．０部
【００７３】
＜熱伝導率測定＞
熱伝導率測定基板上に、実施例１〜６、比較例２〜７と同様にして下引き層を形成し、光交流法熱拡散率測定装置「ＬａｓｅｒＰＩＴ」（アルバック理工（株）製）にて測定した。その結果を表１に示す。
【００７４】
＜熱伝導性微粒子の体積含有率の算出＞
実施例１〜６、比較例２〜７の感熱転写記録媒体について、以下の計算式（１）から、下引き層内に占める熱伝導性微粒子の体積占有率を算出した。その結果を表１に示す。
（Ｗ１／Ｄ１）／（（Ｗ１／Ｄ１）＋（Ｗ２／Ｄ２））×１００  ・・・（１）
Ｗ１：熱伝導性微粒子の配合量（重量部）
Ｄ１：熱伝導性微粒子の密度（ｇ／ｃｍ3）
Ｗ２：水溶性高分子化合物の配合量（重量部）
Ｄ２：水溶性高分子化合物の密度（ｇ／ｃｍ3）
【００７５】
＜下引き層の厚みと染料層の厚みとを合わせた総厚に対する熱伝導性微粒子の平均粒子径の倍率の算出＞
実施例１〜６、比較例２〜７の感熱転写記録媒体について、以下の計算式（２）から、下引き層の厚みと染料層の厚みとを合わせた総厚に対する熱伝導性微粒子の平均粒子径の倍率を算出した。その結果を表１に示す。なお、総厚は、日立走査電子顕微鏡「Ｓ−４５００」（（株）日立製作所製）による断面写真から計測した。
ＰＤ／ＴＴ  ・・・（２）
ＰＤ：熱伝導性微粒子の平均粒子径
ＴＴ：下引き層の厚みと染料層の厚みとを合わせた総厚
【００７６】
＜転写感度評価＞
実施例１〜６、比較例１〜７の感熱転写記録媒体を使用し、サーマルシミュレーター（（株）ウェッジ製）にてベタ印画を行い、最高反射濃度である２５５階調を１１分割した各階調の反射濃度を評価した。その結果を表２に示す。なお、低濃度部における転写感度は２３〜９３階調における反射濃度にて、高濃度部における転写感度は２５５階調における反射濃度にて評価した。また、反射濃度は分光濃度計「Ｘ−Ｒｉｔe５２８」（エックスライト（株）製）にて測定した値である。また表３中、転写感度が良好である場合を○、不良である場合を×とする。
【００７７】
なお、印画条件は以下の通りである。
印画環境：２３℃、５０％ＲＨ
印加電圧：２９Ｖ
ライン周期：０．７ｍｓｅｃ
印画密度：主走査３００ｄｐｉ、副走査３００ｄｐｉ
【００７８】
＜転写濃度の均一性評価＞
前記＜転写感度評価＞にて印画した印画物を目視にて観察し、転写濃度の均一性（濃淡ムラの有無）を判断した。その結果を表３に示す。表３中、均一性が良好である場合を○、不良である場合を×とする。
【００７９】
【表１】
0005924056.tif 000002
【表２】
0005924056.tif 000003
【表３】
0005924056.tif 000004
【００８０】
まず、転写感度について表１〜３に示すように、実施例１〜６の感熱転写記録媒体は、いずれも下引き層の熱伝導率が１．０〜５．０Ｗ／（ｍ・Ｋ）である。そのため、下引き層が設けられていない比較例１の感熱転写記録媒体と比較して、明らかに転写感度が低濃度部および高濃度部ともに高い結果を得た。
【００８１】
実施例２の感熱転写記録媒体は、水溶性高分子化合物を、ポリビニルアルコールとポリビニルピロリドンとの質量基準での含有比率が、ポリビニルアルコール／ポリビニルピロリドン＝５０／５０となるようにして用い、下引き層を形成したため、ポリビニルアルコールを単独で用いて下引き層を形成した実施例１の感熱転写記録媒体と比較して、高濃度部の転写感度が若干低下しているが、転写感度としては十分な濃度であった。
【００８２】
実施例３の感熱転写記録媒体は、下引き層において、ポリビニルアルコールと熱伝導性微粒子であるマグネシアとの質量基準での含有比率が、ポリビニルアルコール／マグネシア＝１００／１００であり、ポリビニルアルコール／マグネシア＝１００／３０である実施例１の感熱転写記録媒体と比較すると、下引き層の熱伝導率が３．７Ｗ／（ｍ・Ｋ）と高くなっているためか、低濃度部の転写感度がさらに高くなっており、転写感度としては良好な結果であった。
【００８３】
実施例４の感熱転写記録媒体は、下引き層において、ポリビニルアルコールと熱伝導性微粒子であるマグネシアとの質量基準での含有比率が、ポリビニルアルコール／マグネシア＝１００／１８０であり、ポリビニルアルコール／マグネシア＝１００／１００である実施例３の感熱転写記録媒体よりも、下引き層の熱伝導率が４．８Ｗ／（ｍ・Ｋ）とさらに高くなっているためか、低濃度部および高濃度部ともに転写感度がさらに高くなっている。
【００８４】
一方で、比較例２の感熱転写記録媒体は、水溶性高分子化合物としてポリビニルアルコールを用いず、ポリビニルピロリドンのみを用いて下引き層を形成した結果、実施例１の感熱転写記録媒体と比較して、高濃度部の転写感度が著しく低く、転写感度としては不十分な結果であった。
【００８５】
比較例３の感熱転写記録媒体は、マグネシアのかわりに溶融シリカを用いて下引き層を形成しており、マグネシアと比較すると溶融シリカの熱伝導率は低いため、ポリビニルアルコールと溶融シリカとの質量基準での含有比率が、実施例３と同様にポリビニルアルコール／溶融シリカ＝１００／１００であるにも係らず、下引き層の熱伝導率は１．０Ｗ／（ｍ・Ｋ）未満であった。そのため、実施例１の感熱転写記録媒体と比較すると低濃度部の転写感度が著しく低く、比較例１と同様に熱伝導性微粒子の添加効果が全く見られず、転写感度としては不十分な結果であった。
【００８６】
比較例５の感熱転写記録媒体は、下引き層の熱伝導率が５．０Ｗ／（ｍ・Ｋ）を超えていたため、実施例１の感熱転写記録媒体と比較すると、低濃度部、特に２３階調において転写感度が大幅に上昇しており、転写感度としては過剰な結果であった。
【００８７】
比較例７の感熱転写記録媒体は、アントラキノン系化合物を用いず、アゾ系化合物のみを用いて染料層を形成した結果、実施例１の感熱転写記録媒体と比較して、高濃度部の転写感度が著しく低下していることがわかる。したがって、下引き層にポリビニルアルコールを含有させる以外に、染料層に熱移行性染料としてアントラキノン系化合物を含有させることで、高濃度部の転写感度がさらに向上することがわかった。
【００８８】
次に、転写濃度の均一性について、表１、３に示すように、実施例１〜６の感熱転写記録媒体は、いずれも熱伝導性微粒子の体積含有率が３．０〜４０．０％であり、さらに熱伝導性微粒子の平均粒子径が下引き層の厚みと染料層の厚みとを合わせた総厚の４．０倍以下である。そのため、いずれも良好な転写濃度の均一性を示す結果であった。
【００８９】
一方で、比較例４〜６の感熱転写記録媒体は、いずれも転写濃度の均一性の低下、すなわち濃度ムラが確認できる結果であった。
【００９０】
比較例４の感熱転写記録媒体は、転写感度は十分であったが、熱伝導性微粒子の体積含有率が０．４％と低く、熱伝導性微粒子が点在している状態であり、その点在している部分が濃度ムラとなったと考えられる。
【００９１】
比較例５の感熱転写記録媒体は、熱伝導性微粒子の体積含有率が４０．０％を超えているため、下引き層内の樹脂成分が少なくなり、下引き層と基材との間の接着性が低下したことで、異常転写が発生したと考えられる。
【００９２】
比較例６の感熱転写記録媒体は、熱伝導性微粒子の平均粒子径が下引き層の厚みと染料層の厚みとを合わせた総厚の４．０倍を超えているため、評価までの工程や保管中に熱伝導性微粒子が層内から脱落したか、熱伝導性微粒子の大きさに起因して、形成される染料層表面にうねりが生じ、転写濃度に微少な濃淡ムラが発生したと考えられる。
【産業上の利用可能性】
【００９３】
本発明により得られる感熱転写記録媒体は、昇華転写方式のプリンタに使用することができ、プリンタの高速・高機能化と併せて、各種画像を簡便にフルカラー形成できるため、デジタルカメラのセルフプリント、身分証明書などのカード類、アミューズメント用出力物等に広く利用できる。
【符号の説明】
【００９４】
１０  基材
２０  下引き層
３０  染料層
４０  耐熱滑性層
【図１】
0005924056.tif 000005